СПЛАВ НА ОСНОВЕ НИКЕЛЯ, ПРИМЕНЕНИЕ И СПОСОБ

1. Сплав на основе никеля,
который содержит по меньшей мере (в вес.%):
углерод (C) 0,13%-0,2%,
хром (Cr) 13,5%-14,5%,
кобальт (Co) 9,0%-10,0%,
молибден (Mo) 1,5%-2,4%,
вольфрам (W) 3,4%-4,0%,
титан (Ti) 4,6%-5,0%,
алюминий (Al) 2,6%-3,0%,
бор (B) 0,005%-0,008%,
в частности, остаток никеля (Ni),
опционально
ниобий (Nb) макс. 0,1%,
тантал (Ta) макс. 0,1%,
цирконий (Zr) макс. 0,05%
в частности, по меньшей мере 0,02%,
гафний (Hf) макс. 0,1%,
кремний (Si) макс. 0,1%,
марганец (Mn) макс. 0,1%,
и примеси,
в частности, фосфор (P), железо (Fe), серу (S), ванадий (V), медь (Cu), свинец (Pb), висмут (Bi), селен (Se), теллур (Te), таллий (Tl), магний (Mg), азот (N), серебро (Ag),
и, в частности, состоит из этих элементов сплава.
2. Сплав на основе никеля по п. 1,
который содержит по меньшей мере (значения в вес.%, в частности, ±5%):
0,15% углерода (C),
14,3% хрома (Cr),
9,5% кобальта (Co),
1,7% молибдена (Mo),
3,7% вольфрама (W),
4,8% титана (Ti),
2,8% алюминия (Al),
0,0075% бора (B),
опционально 0,025% циркония (Zr),
в частности, остаток никеля (Ni),
совсем, в частности, состоит из углерода, хрома, кобальта, молибдена, вольфрама, титана, алюминия, бора, циркония и никеля.
3. Сплав по п. 1,
который не содержит ниобия (Nb).
4. Сплав по п. 1,
который не содержит тантала (Ta).
5. Сплав по п. 1,
который не содержит кремния (Si) или галлия (Ga) или германия (Ge).
6. Сплав по п. 1,
который не содержит гафния (Hf).
7. Сплав по п. 1,
который не содержит марганца (Mn).
8. Сплав по п. 1,
который не содержит рения (Re).
9. Применение сплава по одному или нескольким из пп. 1, 2, 3, 4, 5, 6, 7 или 8
в качестве сплава для сварки для сплавов на основе никеля или кобальта.
10. Применение по п. 9, в котором сплав используют
в качестве присадочного материала для сварки Rene 80.
11. Способ ремонта конструктивного элемента (120, 130, 155), при котором сплав по одному или нескольким из предыдущих пп. 1-8 применяется в качестве присадочного материала при сварке субстрата (4) на основе никеля или кобальта.
12. Способ по п. 11,
при котором перестаривание конструктивного элемента (120, 130, 155) перед сваркой не выполняют.
13. Способ по п. 11,
при котором предварительный нагрев конструктивного элемента (120, 130, 155) при сварке не проводят.
14. Способ по п. 11,
при котором выполняют порошковую наплавку.
15. Способ по п. 11,
который выполняют при комнатной температуре.
16. Способ по п. 11, при котором сваривают сплав Rene 80.